(57)【特許請求の範囲】
【請求項１】
炭素数８〜２０の分岐鎖状のアルキル基を有する（メタ）アクリル酸エステル系単量体を少なくとも一種類以上含むビニル系重合性単量体に、架橋剤、顔料及び１〜８０ｍｇＫＯＨ／ｇの酸価を有する顔料分散剤が混合された重合性単量体組成物を重合することによって得られ、０．９〜１．０４ｇ／ｃｍ3の真密度を有することを特徴とする架橋（メタ）アクリル酸エステル系着色樹脂粒子。
【請求項２】
前記顔料及び前記顔料分散剤が、前記重合性単量体組成物１００重量％に対して、それぞれ１〜３０重量％及び０．０５〜１５重量％含まれる請求項１に記載の架橋（メタ）アクリル酸エステル系着色樹脂粒子。
【請求項３】
前記重合性単量体組成物が、電子供与基を有する化合物を更に含む請求項１又は２に記載の架橋（メタ）アクリル酸エステル系着色樹脂粒子。
【請求項４】
前記顔料分散剤が、１５００〜１０００００の重量平均分子量を有する請求項１〜３のいずれか１つに記載の架橋（メタ）アクリル酸エステル系着色樹脂粒子。
【請求項５】
請求項３又は４に記載の架橋（メタ）アクリル酸エステル系着色樹脂粒子をシリコーンオイルに分散させてなる正帯電性を示す架橋（メタ）アクリル酸エステル系着色樹脂粒子のシリコーンオイル分散体。
【請求項６】
前記シリコーンオイルが、２〜２０センチストークスの動的粘度を有し、前記架橋（メタ）アクリル酸エステル系着色樹脂粒子が、分散体１００重量％に対して１〜５０重量％含まれる請求項５に記載の架橋（メタ）アクリル酸エステル系着色樹脂粒子のシリコーンオイル分散体。
【発明の詳細な説明】
【技術分野】
【０００１】
本発明は、画像表示用素子、静電潜像トナー用粒子、電気粘性流体用粒子等に好適に用いられる架橋（メタ）アクリル酸エステル系着色樹脂粒子及びそのシリコーンオイル分散体に関する。
【背景技術】
【０００２】
着色樹脂粒子は、塗料、トナー、流体の可視化等種々の分野で利用されている。その中でも、非極性溶媒中で電圧を印加することにより、相対する電極間を電気泳動により移動する特性を有する着色樹脂粒子は、電子ペーパー等の画像表示用素子、静電潜像用粒子、電気粘性流体等の用途として、各分野において不可欠な原料として注目されている。
【０００３】
ここで、着色樹脂粒子が画像表示装置の画像表示用素子として用いられる一例を紹介する。スペーサーを介して対向配置された、少なくとも一方が透明である２枚の電極基板の間に、画像表示素子としての着色樹脂粒子が分散媒中に分散された表示液を封入した表示パネルを構成する。この表示パネルの２枚の電極基板間に電界を印加することで、着色樹脂粒子を電気泳動により移動させることにより、表示を得ることができる。このような原理による画像表示装置は、視野角が通常の印刷物並みに広い、消費電力が少ない、メモリー性を有する等の長所を有することから、安価な表示装置として注目されている。
【０００４】
このような着色樹脂粒子の電気泳動を利用した画像表示装置には、表示液中の分散媒として、非極性のものが一般に用いられる。非極性の分散媒としては、シリコーンオイルやパラフィン系炭化水素等の脂肪族炭化水素類が挙げられる。しかし、着色樹脂粒子と分散媒との比重差が非常に大きいことから、着色樹脂粒子が表示液中で沈降凝集してしまい、画像表示装置に表示ムラや動作不良が生じるという問題があった。
【０００５】
このような問題を改善する従来技術としては、二酸化チタン粒子の粒子径を非常に微細にする（０．００１〜０．１μｍ）ことで、粒子がブラウン運動をし、表示液との比重差による重力に逆らって安定な分散状態を得ることにより粒子の分散性を向上させたものが知られている（特許文献１参照）。また、着色樹脂粒子を中空や多孔質にして分散粒子と分散媒との比重差を小さくすることにより、粒子の長期的な分散性を確保させたものが知られている（特許文献２及び３参照）。
【先行技術文献】
【特許文献】
【０００６】
【特許文献１】特開平１−１０５９９０号公報
【特許文献２】特許３９４９３０８号
【特許文献３】特開２００３−２８００４５号公報
【発明の概要】
【発明が解決しようとする課題】
【０００７】
しかし、特許文献１の方法では、電気泳動する粒子は、０．１μｍ以下と非常に微細であるため、表示に必要な色濃度を確保するために粒子の濃度を高める必要があり、そうすると分散体の粘度が非常に高くなり、粒子の電気泳動による移動が困難となることが分かった。また、特許文献２及び３の方法では、中空粒子や多孔質粒子に存在する空隙の数や量を正確に調整することが非常に困難なため、得られた着色樹脂粒子の各粒子間に大きな比重分布が生じてしまい、電気泳動による着色樹脂粒子の移動のバラツキから、画像表示装置の表示ムラや動作不良を起こしてしまうことが分かった。
【０００８】
本発明は、上記の問題を解決するものであり、その目的とするところは、非極性分散媒中での沈降が少なく、かつ分散安定性に優れ、また、顔料が粒子中に均一に分散しているため、発色性に優れた着色樹脂粒子を得ることにある。
【課題を解決するための手段】
【０００９】
かくして本発明によれば、炭素数８〜２０の分岐鎖状のアルキル基を有する（メタ）アクリル酸エステル系単量体を少なくとも一種類以上含むビニル系重合性単量体に、架橋剤、顔料及び１〜８０ｍｇＫＯＨ／ｇの酸価を有する顔料分散剤が混合された重合性単量体組成物を重合することによって得られ、０．９〜１．０４ｇ／ｃｍ3の真密度を有することを特徴とする架橋（メタ）アクリル酸エステル系着色樹脂粒子が提供される。
【００１０】
また、本発明によれば、上記架橋（メタ）アクリル酸エステル系着色樹脂粒子をシリコーンオイルに分散させてなる正帯電性を示す架橋（メタ）アクリル酸エステル系着色樹脂粒子のシリコーンオイル分散体が提供される。
【発明の効果】
【００１１】
本発明による架橋（メタ）アクリル酸エステル系着色樹脂粒子は、非極性分散媒中での沈降が少なく、かつ分散安定性に優れ、また、顔料が粒子中に均一に分散しているため、発色性に優れており、画像表示用素子、静電潜像トナー用粒子、電気粘性流体用粒子等として好適に用いられる。
【００１２】
また、顔料及び顔料分散剤が、重合性単量体組成物１００重量％に対して、それぞれ１〜３０重量％及び０．０５〜１５重量％含まれる場合、更に非極性分散媒中での沈降が少なく、かつ分散安定性に優れた架橋（メタ）アクリル酸エステル系着色樹脂粒子が得られる。
【００１３】
また、重合性単量体組成物が、電子供与基を有する化合物を更に含む場合、架橋（メタ）アクリル酸エステル系着色樹脂粒子は正帯電性を有する。
【００１４】
また、顔料分散剤が、１５００〜１０００００の重量平均分子量を有する場合、更に非極性分散媒中での沈降が少なく、かつ分散安定性に優れた架橋（メタ）アクリル酸エステル系着色樹脂粒子が得られる。
【００１５】
更に、上記の架橋（メタ）アクリル酸エステル系着色樹脂粒子をシリコーンオイルに分散させてなるシリコーンオイル分散体は、正帯電性を示し、表示ムラや動作不良のない画像表示装置の表示液として好適に用いられる。
また、シリコーンオイルが、２〜２０センチストークスの動的粘度を有し、架橋（メタ）アクリル酸エステル系着色樹脂粒子が、分散体１００重量％に対して１〜５０重量％含まれる場合、画像表示装置の表示液として更に好適なシリコーンオイル分散体が得られる。
【図面の簡単な説明】
【００１６】
【図１】本発明の実施例２による架橋（メタ）アクリル酸エステル系着色樹脂粒子のＴＥＭ像である。
【図２】本発明の実施例１による分散安定性の評価結果を示す写真である（分散直後の写真である）。
【図３】本発明の実施例１による分散安定性の評価結果を示す写真である（分散後４８時間経過後の写真である）。
【発明を実施するための形態】
【００１７】
本発明による架橋（メタ）アクリル酸エステル系着色樹脂粒子（以下、単に「着色樹脂粒子」ともいう）は、炭素数８〜２０の直鎖又は分岐鎖状のアルキル基を有する（メタ）アクリル酸エステル系単量体を少なくとも一種類以上含むビニル系重合性単量体に、架橋剤、顔料及び１〜８０ｍｇＫＯＨ／ｇの酸価を有する顔料分散剤が混合された重合性単量体組成物を重合することによって得られる。この着色樹脂粒子は、０．９〜１．０４ｇ／ｃｍ3の真密度を有している。
【００１８】
（架橋（メタ）アクリル酸エステル系着色樹脂粒子）
（１）真密度
一般的な架橋（メタ）アクリル酸エステル系着色樹脂粒子（例えば、メタクリル酸メチル粒子）の真密度は約１．２ｇ／ｃｍ3であり、たとえ着色剤が含まれていても、この真密度は大きく変わることはない。このような真密度の粒子は、分散媒中で沈降凝集する。本発明の発明者等は、真密度を０．９０〜１．０４ｇ／ｃｍ3の範囲に調整することで、分散媒中での沈降凝集を抑制できることを意外にも見出している。
なお、真密度とは、物質自身が占める体積だけを密度算定用の体積とする密度のことを言う。真密度の測定方法については、実施例の欄で説明する。
【００１９】
真密度が０．９０ｇ／ｃｍ3未満だと、分散媒の種類によっては、着色樹脂粒子と分散媒との比重差により、ほとんどの着色樹脂粒子が分散媒中で浮遊することとなって、分散安定性が悪くなる場合がある。また、真密度が１．０４ｇ／ｃｍ3を超えると、分散媒中での着色樹脂粒子の沈降速度が速くなり、沈降凝集等が発生して、分散安定性が悪くなる場合がある。
着色樹脂粒子は、中実粒子でも、中空粒子でも、多孔質粒子でもよい。着色樹脂粒子の各粒子間に大きな比重分布が生じることにより、着色樹脂粒子が電気泳動でバラついてしまう結果、画像表示装置が表示ムラや動作不良を起こすことを防ぐという観点から、着色樹脂粒子は中実粒子であることが好ましい。ここで、中実とは、実質的に空間の存在しないことを意味し、意図せず形成された空間を含んでいてもよい。
【００２０】
（２）平均粒子径
架橋（メタ）アクリル酸エステル系着色樹脂粒子の平均粒子径は、０．２〜５０μｍが好ましい。より好ましくは、１〜３０μｍである。平均粒子径が０．２μｍ未満であると、表示に必要な色濃度を確保することが難しくなり、分散媒中の着色樹脂粒子の濃度を高めることが必要となる。そうすると分散体の粘度が非常に高くなり、着色樹脂粒子の電気泳動による移動が困難となる場合がある。一方、５０μｍを超えると、分散媒との比重差が小さい場合でも粒子径が大きいため沈降速度が速くなり分散媒中で直ぐに沈降してしまう場合がある。
【００２１】
（３）分散性
架橋（メタ）アクリル酸エステル系着色樹脂粒子は、単分散性に優れていることが好ましい。ここで言う単分散性とは、粒子の大きさが略均一であって凝集せずに散らばりやすい状態のことを指す。単分散性の１つの指標となる粒度分布において、変動係数（ＣＶ値）が４０％以下であることが好ましい。より好ましくは、３０％以下である。ＣＶ値が４０％を超えると、着色樹脂粒子同士の電気泳動性に大きなバラツキが見られるようになるため、表示ムラ、更には動作不良が生じる可能性がある。なお、ＣＶ値の測定方法については、実施例の欄で説明する。
【００２２】
（重合性単量体組成物）
（１）（メタ）アクリル酸エステル系単量体
架橋（メタ）アクリル酸エステル系着色樹脂粒子は、（メタ）アクリル酸エステル系単量体を少なくとも一種類以上含むビニル系重合性単量体に架橋剤、顔料及び顔料分散剤が混合された重合性単量体組成物を重合することによって得られる。
（メタ）アクリル酸エステル系単量体には、炭素数が８〜２０である直鎖又は分岐鎖状のアルキル基を有するものが使用される。このような単量体としては、例えば（メタ）アクリル酸ｎ−オクチル、（メタ）アクリル酸ｉ−オクチル、（メタ）アクリル酸ｉ−ノニル、（メタ）アクリル酸ラウリル、（メタ）アクリル酸ドデシル、（メタ）アクリル酸ステアリル、（メタ）アクリル酸イソステアリルが挙げられる。これらの単量体から１種のみ使用しても又は２種以上を併用してもよい。
【００２３】
（メタ）アクリル酸エステル系単量体の添加量は、ビニル系重合性単量体、顔料及び顔料分散剤を混合した重合性単量体組成物１００重量％中、５０〜９８重量％が好ましい。より好ましくは、６０〜９７重量％である。５０重量％未満では、重合によって製造された着色樹脂粒子の真密度が大きくなるので、分散媒中での樹脂粒子の沈降速度が速くなり、沈降凝集等が発生する場合がある。一方、９８重量％を超えると、得られる樹脂のガラス転移温度が低くなり、また耐溶剤性も低くなるため、一般的な使用条件下での製造及び使用が困難となる場合がある。
【００２４】
（２）（メタ）アクリル酸エステル系単量体以外のビニル系重合性単量体
（メタ）アクリル酸エステル系単量体以外のビニル系重合性単量体（以下、「その他のビニル系重合性単量体」ともいう）としては、得られる着色樹脂粒子が所定の真密度（０．９０〜１．０４ｇ／ｃｍ3）となるのを妨げない範囲で、広く一般的に用いられる各種ビニル系単量体を使用することができる。例えば、スチレン、ｏ−メチルスチレン、ｍ−メチルスチレン、ｐ−メチルスチレン、α−メチルスチレン、ｐ−メトキシスチレン、ｐ−ｔｅｒｔ−ブチルスチレン、ｐ−フェニルスチレン、ｏ−クロロスチレン、ｍ−クロロスチレン、ｐ−クロロスチレン等のスチレン系単量体、（メタ）アクリル酸メチル、（メタ）アクリル酸エチル、（メタ）アクリル酸プロピル、（メタ）アクリル酸ｎ−ブチル、（メタ）アクリル酸イソブチル、（メタ）アクリル酸２−エチルヘキシル、（メタ）アクリル酸テトラヒドロフルフリル等の（メタ）アクリル酸エステル系単量体、アクリル酸、メタアクリル酸、塩化ビニル、酢酸ビニル等を１種のみで又は２種以上を組み合わせて用いることができる。
【００２５】
その他のビニル系重合性単量体の添加量は、ビニル系重合性単量体、顔料及び顔料分散剤を混合した重合性単量体組成物１００重量％中、４０重量％以下が好ましい。より好ましくは、３０重量％以下である。添加量が４０重量％を超えると、得られる（メタ）アクリル酸エステル系着色樹脂粒子の真密度が大きくなるので、分散媒中での樹脂粒子の沈降速度が速くなり、沈降凝集等が発生する場合がある。
【００２６】
（３）架橋剤
架橋（メタ）アクリル酸エステル系着色樹脂粒子を製造する際に用いられる架橋剤としては、例えば、ジビニルベンゼン、ジビニルナフタレン、これらの誘導体等の芳香族ジビニル化合物、エチレングリコールジメタクリレート、ジエチレングリコールジメタクリレート、トリエチレングリコールジメタクリレート、トリメチロールプロパントリアクリレート、アリルメタクリレート、ｔ−ブチルアミノエチルメタクリレート、テトラエチレングリコールジメタクリレート、１，３−ブタンジオールジメタクリレート等のジエチレン性不飽和カルボン酸エステル、Ｎ，Ｎ−ジビニルアニリン、ジビニルエーテル、ジビニルサルファイド、ジビニルスルホン酸の全てのジビニル化合物及び３個以上のビニル基を有する化合物が挙げられる。
【００２７】
架橋剤の添加量は、ビニル系重合性単量体、顔料及び顔料分散剤を混合した重合性単量体組成物１００重量％中、１〜３０重量％が好ましい。より好ましくは、５〜２０重量％である。架橋剤の添加量が１重量％未満であると、樹脂の架橋度が低く、また耐溶剤が低くなるため、得られる着色樹脂粒子が膨潤することや一部溶解することがあり、また着色樹脂粒子同士が合着することがある。一方、３０重量％を超えると、架橋剤により樹脂密度が高くなり、得られる着色樹脂粒子の真密度が大きくなることにより、分散媒中での着色樹脂粒子の沈降速度が速くなり、沈降凝集等を生ずる場合がある。
【００２８】
（４）顔料
重合性単量体組成物に着色剤として混合される顔料には、公知の無機顔料や有機顔料が用いられてもよい。無機顔料としては、例えば、アルミナ、二酸化チタン、チタン酸バリウム、チタン酸マグネシウム、チタン酸カルシウム、チタン酸ストロンチウム、酸化亜鉛、酸化クロム、酸化セリウム、ベンガラ、三酸化アンチモン、酸化マグネシウム、酸化ジルコニウム、硫酸バリウム、炭酸バリウム、炭酸カルシウム、シリカ微粉体、炭化ケイ素、窒化ケイ素、炭化ホウ素、炭化タングステン、炭化チタン等の粉末ないし粒子が挙げられる。有機顔料としては、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１３８、１５３、Ｃ．Ｉ．ピグメントレッド１、２、３、５、１７、２２、２３、３１、３８、４８：２、４８：２、４８：３、４８：４、４９：１、５２：２、５３：１、５７：１、６０：１、６３：１、６３：２、６４：１、８１、８３、８８、１０１（べんがら）、１０４、１０５、１０６、１０８、１１２、１１４、１２２（キナクリドンマゼンタ）、１２３、１４６、１４９、１６６、１６８、１７０、１７２、１７７、１７８、１７９、１８５、１９０、１９３、２０９、２１９、Ｃ．Ｉ．ピグメントブルー１、２、１５、１５：１、１５：２、１５：３、１５：４、１５：６、１６、１７：１、５６、６０、６３、Ｃ．Ｉ．ピグメントグリーン１、４、７、８、１０、１７、１８、３６等が挙げられる。
顔料は、酸・塩基処理、カップリング剤処理、ポリマーグラフト処理、プラズマ処理、酸化／還元処理等により表面処理されていてもよい。
【００２９】
重合性単量体組成物中における顔料の混合割合としては、顔料の種類により多少異なるが、重合性単量体組成物１００重量％中１〜３０重量％が好ましい。より好ましくは１．５〜１５重量％である。顔料の混合割合が１重量％未満では、得られる着色樹脂粒子における着色度が充分なものとならない場合がある。一方、３０重量％を超えると、重合性単量体組成物の粘度が非常に高くなり、着色樹脂粒子が得られ難いことがある。また、粒子の比重が増加するため分散媒中において沈降凝集等を生ずる場合がある。
【００３０】
（５）顔料分散剤
顔料分散剤としては、ポリアクリル酸等の不飽和カルボン酸の共重合体のアミン塩、アンモニウム塩又はアルキルアミン塩類、ポリウレタン類、不飽和ポリアミド類、ポリシロキサン類、長鎖ポリアミノアミドリン酸塩類、ポリ（低級アルキレンイミン）と遊離カルボキシル基含有ポリエステルとの反応により得られるアミドやそれらの塩類等を挙げることができる。
【００３１】
本発明においては、顔料分散剤には、１〜８０ｍｇＫＯＨ／ｇの酸価を有するものが用いられる。好ましくは、１〜５０ｍｇＫＯＨ／ｇである。ここでの酸価とは、顔料分散剤１ｇ中の酸基を中和するのに要するアルコール性水酸化カリウム溶液における水酸化カリウムのｍｇ数（単位：ｍｇＫＯＨ／ｇ）である。このような酸基としては、カルボン酸基、スルフォン酸基、リン酸基、フェノール性水酸基などが挙げられる。
【００３２】
酸価が８０ｍｇＫＯＨ／ｇより大きい場合、重合が不安定になり、球状の粒子が得られないことがある。一方、１ｍｇＫＯＨ／ｇ未満であると、顔料との親和性が低くなりやすく、顔料分散が不十分となる場合がある。
【００３３】
本発明において用いられる顔料分散剤の具体例としては、例えば、英国ループリゾール（ＬｕｂｒｉｚｏＩ）社から「ソルスパース（Ｓｏｌｓｐｅｒｓｅ）」シリーズとして市販されている高分子顔料分散剤が挙げられる。具体的には、製品番号１３２４０、１３６５０、１３９４０、１６０００、１７０００、１８０００、２４０００ＳＣ、２４０００ＧＲ、２６０００、２８０００等が挙げられる。また、味の素ファインテクノ社から「アジスパー」シリーズとして市販されている高分子顔料分散剤を用いることもできる。具体的には、製品番号ＰＢ−８２１、ＰＢ−８２２、ＰＢ−８２７、ＰＢ−８８１等が挙げられる。
【００３４】
顔料分散剤は、１５００〜１０００００の重量平均分子量を有するものを使用することができる。より好ましい重量平均分子量は２０００〜３００００である。
ここでの重量平均分子量は、ゲルパーミエーションクロマトグラフィー（ＧＰＣ）を用いて測定する。なお、重量平均分子量は、ポリスチレン（ＰＳ）換算重量平均分子量を意味し、その測定方法は次のとおりである。
［分析装置］
東ソー社製  ＨＬＣ−８１２０ＧＰＣ
［カラム］
東ソー社製
ＴＳＫｇｅｌ  ＳｕｐｅｒＨＺＭ−Ｈ／ＨＺ４０００／ＨＺ３０００／ＨＺ２０００
［カラムサイズ］
６．０ｍｍＩ．Ｄ．×１５０ｍｍ
［測定条件］
カラム温度（４０℃），移動相（テトラヒドロフラン），移動相流量（０．６ｍＬ／ｍｉｎ），ポンプ温度（室温），測定時間（２５ｍｉｎ），検出（ＲＩ），注入量（２０μＬ）
［測定液作製方法］
試料１０ｍｇ±５ｍｇを秤量し、テトラヒドロフラン３ｍＬで溶解後測定液とする。
［検量線用ＰＳ標準物質］
ＴＳＫ標準ポリスチレン（東ソー社製）より、合計１９本（重量平均分子量４４８００００、３８４００００、２１００００、１１１００００、７０７０００、３９７０００、１８９０００、９８９００、３７２００、１７１００、９４９０、４９２０、２５００、１０１０、５７８、４７４、３７０、２６６、１６２）を選択して使用し、検量線を作成する。
【００３５】
更に、顔料分散剤は、塩基からなる官能基を備えていてもよい、また、塩基は、複数存在してもよい。具体的には、塩基は１００〜２０００の塩基価を与えうるように存在してもよい。
【００３６】
重合性単量体組成物中における顔料分散剤の混合割合としては、顔料分散剤の種類により多少異なるが、重合性単量体組成物１００重量％中０．０５〜１５重量％が好ましい。顔料分散剤の混合割合が０．０５重量％未満では、着色樹脂粒子中の顔料の分散が悪く凝集を起こすため、均一な着色を示す着色樹脂粒子を得られ難い場合がある。一方、１５重量％を超えると、顔料の分散性は添加量に見合った効果を得られないことがある。
顔料を重合性単量体組成物に分散させるには、ペイントシェーカー、ボールミル、アトライター、サンドミル、ジェットミル等の分散機を使用することが好ましい。
【００３７】
（６）電子供与基を有する化合物
架橋（メタ）アクリル酸エステル系着色樹脂粒子を得るために重合される重合性単量体組成物には、電子供与基を有する化合物が混合されてもよい。
電子供与基を有する化合物としては、特に限定されるものではないが、例えばＮ−メチルアミノエチル（メタ）アクリレート、Ｎ−エチルアミノエチル（メタ）アクリレート、Ｎ，Ｎ−ジメチルアミノエチル（メタ）アクリレート、Ｎ，Ｎ−ジエチルアミノエチル（メタ）アクリレート、Ｎ，Ｎ−ジブチルアミノエチルアクリレート、Ｎ，Ｎ−ジ−ｔｅｒｔ−ブチルアミノエチルアクリレート、Ｎ−フェニルアミノエチルメタクリレート、Ｎ，Ｎ−ジフェニルアミノエチルメタクリレート及び２−Ｎ−ピペリジルエチル（メタ）アクリレート等の（メタ）アクリレート類、アミノスチレン、ジメチルアミノスチレン、Ｎ−メチルアミノエチルスチレン、ジメチルアミノエトキシスチレン、ジフェニルアミノエチルスチレン、Ｎ−フェニルアミノエチルスチレン等のスチレン類、２−ビニルピリジン、４−ビニルピリジン、２−ビニル−６−メチルピリジン、Ｎ−ビニルピロール、Ｎ−ビニルカルバゾール、Ｎ−ビニルインドール、Ｎ−ビニルピロリドン等の複素環類等の重合性単量体、並びにこれら一種以上からなる重合体並びに４級アンモニウム塩等の電子供与性の化合物が挙げられる。
【００３８】
（重合性単量体組成物の重合方法の例示）
架橋（メタ）アクリル酸エステル系着色樹脂粒子を得るための重合性単量体組成物を重合する方法としては、公知の重合方法、例えば懸濁重合法、乳化重合法、分散重合法等を用いることができる。以下懸濁重合法による（メタ）アクリル酸エステル系着色樹脂粒子の製造方法の一例について説明するが、本発明は、この製造方法のみに限定されるものではない。
【００３９】
重合性単量体に着色剤としての顔料及びその他の添加物（重合開始剤、架橋剤、界面活性剤、顔料分散剤等）を添加、混合することにより重合性単量体組成物が得られる。得られた重合性単量体組成物は、水系分散媒に懸濁される。ここで、懸濁した粒子の安定化を図るために、重合性単量体組成物１００重量部に対して、水系分散媒は１００〜１０００重量部使用するのが好ましい。なお、水系分散媒としては、水、又は水と水溶性溶媒（例えば、低級アルコール）との混合物が挙げられる。
【００４０】
懸濁安定剤は、重合性単量体組成物の添加前に水系分散媒へ添加することが好ましい。懸濁重合は、水系分散媒を、例えば４０〜１２０℃、好ましくは４５〜１１０℃の温度に加熱することにより行うことができる。懸濁重合が完了した後、得られた着色樹脂粒子を水系分散媒中より分離、洗浄、乾燥した後、必要に応じて分級工程を経て、所望粒径の着色樹脂粒子を得ることができる。
【００４１】
懸濁安定剤としては、目的とする着色樹脂粒子が得られるものであれば何ら制限されるものではないが、例えば、リン酸カルシウム、リン酸マグネシウム、リン酸アルミニウム、リン酸亜鉛等のリン酸塩、ピロリン酸カルシウム、ピロリン酸マグネシウム、ピロリン酸アルミニウム、ピロリン酸亜鉛等のピロリン酸塩、炭酸カルシウム、炭酸マグネシウム、水酸化カルシウム、水酸化マグネシウム、水酸化アルミニウム、メタケイ酸カルシウム、硫酸カルシウム、硫酸バリウム、コロイダルシリカ等難水溶性無機化合物の分散安定剤が挙げられる。なかでも、重合終了後に系のｐＨを調整することにより容易に溶解し、除去可能な無機化合物を用いるのがよい。例えば、第三リン酸カルシウムや複分解生成法によるピロリン酸マグネシウム、ピロリン酸カルシウム、コロイダルシリカを使用すると、目的とする着色樹脂粒子をより安定的に得ることができるため好ましい。
【００４２】
懸濁安定剤は、得られる着色樹脂粒子の粒子径が所定の大きさになるようにその組成や使用量を適宜調節して使用される。懸濁安定剤の添加量は、重合性単量体組成物１００重量部に対して、０．１〜３０重量部が好ましい。より好ましくは０．５〜２０重量部である。
【００４３】
分散媒に水系分散媒を用いる場合には、アニオン性界面活性剤、カチオン性界面活性剤、両性イオン性界面活性剤、ノニオン性界面活性剤等の界面活性剤が添加されてもよい。界面活性剤の添加量は、重合性単量体組成物１００重量部に対して、０．０１〜５重量部が好ましい。より好ましくは０．０２〜３重量部である。
【００４４】
アニオン性界面活性剤としては、オレイン酸ナトリウム、ヒマシ油カリ等の脂肪酸油、ラウリル硫酸ナトリウム、ラウリル硫酸アンモニウム等のアルキル硫酸エステル塩、ドデシルベンゼンスルホン酸ナトリウム等のアルキルベンゼンスルホン酸塩、アルキルナフタレンスルホン酸塩、アルカンスルホン酸塩、ジアルキルスルホコハク酸塩、ナフタレンスルホン酸ホルマリン縮合物、ポリオキシエチレンアルキルフェニルエーテル硫酸エステル塩、ポリオキシエチレンアルキル硫酸エステル塩等が挙げられる。
【００４５】
カチオン性界面活性剤としては、例えば、ラウリルアミンアセテート、ステアリルアミンアセテート等のアルキルアミン塩、ラウリルトリメチルアンモニウムクロライド等の第四級アンモニウム塩等が挙げられる。
両性イオン界面活性剤としては、ラウリルジメチルアミンオキサイドや、リン酸エステル系又は亜リン酸エステル系界面活性剤が挙げられる。
ノニオン性界面活性剤としては、例えば、ポリオキシエチレンアルキルエーテル、ポリオキシエチレンアルキルフェニルエーテル、ポリオキシエチレン脂肪酸エステル、ソルビタン脂肪酸エステル、ポリオキシソルビタン脂肪酸エステル、ポリオキシエチレンアルキルアミン、グリセリン脂肪酸エステル、オキシエチレン−オキシプロピレンブロックポリマー等が挙げられる。
【００４６】
重合に用いる重合開始剤としては、通常懸濁重合に用いられる油溶性の過酸化物系あるいはアゾ系開始剤が用いられる。一例を挙げると、例えば、過酸化ベンゾイル、過酸化ラウロイル、過酸化オクタノイル、オルソクロロ過酸化ベンゾイル、オルソメトキシ過酸化ベンゾイル、メチルエチルケトンパーオキサイド、ジイソプロピルパーオキシジカーボネート、キュメンハイドロパーオキサイド、シクロヘキサノンパーオキサイド、ｔ−ブチルハイドロパーオキサイド、ジイソプロピルベンゼンハイドロパーオキサイド等の過酸化物系開始剤、２，２−アゾビスイソブチロニトリル、２，２−アゾビス（２，４−ジメチルバレロニトリル）、２，２−アゾビス（２，３−ジメチルブチロニトリル）、２，２−アゾビス（２−メチルブチロニトリル）、２，２−アゾビス（２，３，３−トリアゾビス（２−メチルブチロニトリル）、２，２−アゾビス（２，３，３−トリメチルブチロニトリル）、２，２−アゾビス（２−イソプロピルブチロニトリル）、１，１−アゾビス（シクロヘキサン−１−カルボニトリル）、２，２−アゾビス（４−メトキシ−２，４−ジメチルバレロニトリル）、２−（カルバモイルアゾ）イソブチロニトリル、４，４−アゾビス（４−シアノバレリン酸）、ジメチル−２，２−アゾビスイソブチレート等がある。重合開始剤の添加量は、重合性単量体組成物１００重量部に対して、０．０５〜１０重量部が好ましい。特に、０．１〜５重量部が好ましい。
【００４７】
重合完了後、着色樹脂粒子は、必要に応じて遠心分離されて水性媒体が除去され、水及び溶剤で洗浄された後、乾燥、単離される。本発明で行われる懸濁重合により、得られる着色樹脂粒子の水系分散媒からの単離方法は、特に限定されるものではないが、公知の方法として例えば、スプレードライヤーに代表される噴霧乾燥法、ドラムドライヤーに代表される加熱された回転ドラムに付着させて乾燥する方法又は凍結乾燥法が挙げられる。
【００４８】
また、上記重合工程において水系での乳化粒子の発生を抑えるために、亜硝酸塩類、亜硫酸塩類、ハイドロキノン類、アスコルビン酸類、水溶性ビタミンＢ類、クエン酸、ポリフェノール類等の水溶性の重合禁止剤が用いられてもよい。
得られる架橋（メタ）アクリル酸エステル系着色樹脂粒子は、画像表示用素子、電気粘性流体用粒子等の粒子の電気泳動を利用する用途、静電潜像トナー用粒子の用途に使用することができる。この内、電気泳動を利用する用途に使用することが好ましい。
【００４９】
（着色樹脂粒子の分散体）
架橋（メタ）アクリル酸エステル系着色樹脂粒子の電気泳動に用いられる分散媒としては、非極性のものであればよく、特に限定されるものではない。非極性の分散媒としては、例えばペンタン、ヘキサン、ヘプタン、オクタン、ノナン、デカン、ドデカン等のパラフィン系炭化水素、イソヘキサン、イソオクタン、イソドデカン等のイソパラフィン系炭化水素、流動パラフィン等のアルキルナフテン系炭化水素、ジメチルシリコーンオイル、フェニルメチルシリコーンオイル、ジアルキルシリコーンオイル、アルキルフェニルシリコーンオイル、環状ポリジアルキルシロキサン又は環状ポリアルキルフェニルシロキサン等のシリコーンオイルが挙げられる。
【００５０】
これら非極性の分散媒のうち、環境への影響、着色樹脂粒子の電気泳動のし易さ等を考慮すると、動的粘度が２〜２０センチストークスのジメチルシリコーンオイル、フェニルメチルシリコーンオイル、ジアルキルシリコーンオイル、アルキルフェニルシリコーンオイル、環状ポリジアルキルシロキサン又は環状ポリアルキルフェニルシロキサン等のシリコーンオイルを用いることが好ましい。これらのシリコーンオイルの２５℃における液比重は、概ね０．７９〜１．００ｇ／ｃｍ3の範囲である。
【００５１】
シリコーンオイルに着色樹脂粒子を分散させて得られる分散体において、着色樹脂粒子が占める割合は、分散体１００重量％に対して１〜５０重量％であることが好ましい。より好ましくは、１０〜４０重量％である。１重量％未満の場合、表示に必要な色濃度を確保することができない場合がある。一方、５０重量％を超える場合、分散体の粘度が高くなり、着色樹脂粒子が電気泳動により移動することができない場合がある。
【実施例】
【００５２】
以下、本発明を実施例により具体的に説明するが、本発明はこれらに限定されるものではない。まず、実施例及び比較例中の測定方法、計算方法及び評価方法について説明する。
【００５３】
（平均粒子径及びＣＶ値の測定方法）
着色樹脂粒子の平均粒子径の測定方法は、Ｃｏｕｌｔｅｒ  Ｅｌｅｃｔｒｏｎｉｃｓ  Ｌｉｍｉｔｅｄ発行のＲｅｆｅｒｅｎｃｅ  ＭＡＮＵＡＬ  ＦＯＲ  ＴＨＥ  ＣＯＵＬＴＥＲ  ＭＵＬＴＩＳＩＺＥＲ（１９８７）に従って、粒子サイズに適した細孔径サイズを有するアパチャーを用いてキャリブレーションを行う方法とする。使用するアパチャーの細孔径サイズは、平均粒子径が１〜１０μｍ未満の着色樹脂粒子に対しては５０μｍを、平均粒子径が１０〜３０μｍ未満の着色樹脂粒子に対しては１００μｍのものを用いる。
測定には、精密粒度分布測定装置（ベックマンコールター社製：コールターマルチサイザーＩＩＩ）が用いられる。具体的には、着色樹脂粒子０．１ｇを０．３％ノニオン系界面活性剤溶液１０ｍｌ中にタッチミキサー及び超音波を用いて予備分散させ、これを本体備え付けのＩＳＯＴＯＮＩＩ（ベックマンコールター社製測定用電解液）を満たしたビーカー中に、緩く攪拌しながらスポイドで滴下して、本体画面の濃度計の示度を１０％前後に合わせる。次にマルチサイザーＩＩＩ本体にアパチャーをセットし、Ｃｕｒｒｅｎｔ、Ｇａｉｎ、Ｐｏｌａｒｉｔｙをアパチャーサイズに合わせた所定の条件で測定を行う。測定中は気泡が入らない程度にビーカー内を緩く攪拌しておき、着色樹脂粒子を１０万個測定した時点で測定を終了する。
【００５４】
体積加重の平均径（体積％モードの算術平均径：体積メジアン径）を着色樹脂粒子の平均粒子径（Ｙ）として算出する。
変動係数（ＣＶ値）とは、標準偏差（σ）及び上記平均粒子径（Ｙ）から以下の式により算出された値である。
ＣＶ値（％）＝（σ／Ｙ）×１００
【００５５】
（酸価の測定方法）
酸価の測定は、ＪＩＳ  Ｋ００７０に準じて測定する。
【００５６】
（真密度の測定方法）
島津製作所−マイクロメリティックス社製  乾式密度計アキュピック１３３０（気体置換法）を用い、着色樹脂粒子４ｇを１０ｃｃセルに採り、繰り返し５回以上測定し、その平均値を求める。
【００５７】
（着色樹脂粒子内での着色剤の分散状態の確認）
エポキシ樹脂に着色樹脂粒子を埋設し、超薄切片を作製し透過型電子顕微鏡写真にて、断面を観察する。なお、透過型電子顕微鏡装置としては日立製作所社製Ｈ−７６００を用いる。
【００５８】
（着色度の評価）
着色樹脂粒子の着色度は次の方法で測定する。
５０μｍのギャップを設け、並行平板とした２枚の片面に酸化インジウムスズ（ＩＴＯ）をコートしたガラス板間に着色樹脂粒子１０重量％のシリコーンオイル分散体（動粘度：１０センチストークス、ＫＦ−９６Ｌ−１０ＣＳ、信越化学社製）を注入したセルを作成し、そのセルを白色板の上に置き、上部より分光測色計（コニカミノルタ社製５０４）を用いてＬ*ａ*ｂ*値（Ｆ１０）を測定する。また、黄色顔料を用いた着色樹脂粒子については、ＹＩ値（Ｄ１９２５）も測定する。
【００５９】
（極性の評価）
シリコーンオイル中における着色樹脂粒子の極性については、次の方法により測定を行う。
２０ｍｌのガラス瓶に、着色樹脂粒子を量り取り、そこへ着色樹脂粒子固形分が５重量％となるようにシリコーンオイル（動粘度：２センチストークス、ＫＦ−９６Ｌ−２ＣＳ、信越化学社製）を加えて１０ｇとし、これを測定用試料とする。
次に、片面に酸化インジウムスズ（ＩＴＯ）をコートしたガラス板２枚を、コート面を内側にし、銅テープを貼り付けたスペーサーをガラス板間に挟んでガラス板の間隔を１ｍｍとした平行平板（冶具）を用意する。冶具を測定用試料に浸漬し、冶具の左側に＋１００Ｖの電圧を印加して１０秒間静置する。１０秒経過後、測定用試料から冶具を引き上げ、左側のガラス板に粒子が付着していればその粒子極性は負、右側のガラス板に粒子が付着していればその粒子極性は正とする。
【００６０】
（分散安定性の評価）
シリコーンオイル中における着色樹脂粒子の分散安定性評価については、次の方法により行う。
実施例、比較例に記載の着色樹脂粒子を量り取り、そこへ着色樹脂粒子固形分が１０重量％となるようにシリコーンオイル（動粘度：１０センチストークス、ＫＦ−９６Ｌ−１０ＣＳ、信越化学社製）を加えて着色樹脂粒子を分散させ、これを測定用試料とする。測定用試料５０ｍｌを５０ｍｌメスシリンダーに移し、静置４８時間経過後の着色樹脂粒子の分散状態を観察し、下記３段階の評価基準を基に評価する。
（評価基準）
◎：着色樹脂粒子の沈殿がほとんどなく、また無色透明な上澄み部分が１０％未満
○：着色樹脂粒子の沈殿が若干見られるものの、無色透明な上澄み部分が４０％未満
×：着色樹脂粒子が沈殿しており、無色透明な上澄み部分が４０％以上
以下に実施例及び比較例について説明する。なお、特にことわりのない限り「部」は重量部、「％」は重量％を意味するものである。
【００６１】
（実施例１）
アクリル酸イソステアリル（以下ＩＳＴＡ）１８０重量部、顔料（山陽色素社製：Ｆａｓｔ  Ｙｅｌｌｏｗ  ７４１６、Ｃ．Ｉ．Ｐｉｇｍｅｎｔ  Ｙｅｌｌｏｗ  ７４）２０重量部、顔料分散剤としてソルスパース１８０００（Ｌｕｂｒｉｚｏｌ社製、ポリアミド系、酸価：１ｍｇＫＯＨ／ｇ、重量平均分子量：２６００）２．５重量部を直径５ｍｍのジルコニアビーズの入ったビーズポッドに入れ６時間攪拌し、顔料を分散した。次に上記混合液の一部を計り取り、残りのＩＳＴＡ並びにエチレングリコールジメタクリレート（以下ＥＧＤＭＡ）及びメタクリル酸ジエチルアミノエチル（以下ＤＥＡＥＭＡ）を添加してＩＳＴＡ／ＥＧＤＭＡ／ＤＥＡＥＭＡ／顔料／顔料分散剤＝８８／６．０／２．０／３．０／１．０（重量％）とした重合性単量体組成物を調製した。
【００６２】
この重合性単量体組成物１００重量部に、重合開始剤としての２，２−アゾ−ビス−（２，４−ジメチルバレロニトリル）（日本ヒドラジン工業社製、以下ＡＢＮＶ）０．８部を添加し溶解した。次に、予め調整された０．０２０重量％のラウリルベンゼンスルホン酸ナトリウムと１．０重量％のピロリン酸マグネシウムを分散した水５００重量部に投入し、ホモミキサー（特殊機化工社製）を用い５０００ｒｐｍで５分間撹拌して、１次懸濁液とした。次いで、ナノマイザーＬＡ−３３型（ナノマイザー社製）にナノマイザープロセッサーＬＤ−５００（ナノマイザー社製）を接続して、一次圧力５ｋｇ／ｃｍ2で１次懸濁液を処理し、２次懸濁液を得た。
【００６３】
この懸濁液を窒素雰囲気下、全体を均一撹拌しながら昇温して、６０℃で５時間重合を行った。更に、１０５℃に昇温して、１時間重合を継続し重合を終了した。次いで、常温まで冷却し、塩酸を添加して懸濁安定剤としてのピロリン酸マグネシウムを溶解した。次いで、固液分離、水洗浄を繰り返し行った後、７０℃の熱風乾燥機で２４時間乾燥し、架橋（メタ）アクリル酸エステル系着色樹脂粒子を得た。
【００６４】
得られた着色樹脂粒子は、真密度０．９７（ｇ／ｃｍ3）、平均粒子径１３．０μｍ、ＣＶ値２０．５％であった。またシリコーンオイル中での極性は正であり、分散安定性に優れ、粒子の沈殿がほとんどなく、また無色透明な上澄み部分が１０％未満（◎）であった。
【００６５】
（実施例２）
ＩＳＴＡ１８０重量部、顔料（山陽色素社製：Ｆａｓｔ  Ｙｅｌｌｏｗ  ７４１６、Ｃ．Ｉ．Ｐｉｇｍｅｎｔ  Ｙｅｌｌｏｗ  ７４）２０重量部、顔料分散剤としてソルスパース１８０００（Ｌｕｂｒｉｚｏｌ社製、ポリアミド系、酸価：１ｍｇＫＯＨ／ｇ、重量平均分子量：４１００）３重量部を直径５ｍｍのジルコニアビーズの入ったビーズポッドに入れ６時間攪拌し、顔料を分散した。次に上記混合液の一部を計り取り、残りのＩＳＴＡ並びにエチレングリコールジメタクリレート（以下ＥＧＤＭＡ）及びジエチルアミノエチルメタクリレート（以下ＤＥＡＥＭＡ）を添加してＩＳＴＡ／ＥＧＤＭＡ／ＤＥＡＥＭＡ／顔料／顔料分散剤＝８６．９／７．０／０．５／５．０／０．６（重量％）とした重合性単量体組成物を調製した。
【００６６】
この重合性単量体組成物１００重量部に、ＡＢＮＶ０．８部を添加し溶解した。次に、あらかじめ調整された０．０４０重量％のラウリルベンゼンスルホン酸ナトリウムと１．０重量％のピロリン酸マグネシウムを分散した水５００重量部に投入し、ホモミキサー（特殊機化工社製）を用い５０００ｒｐｍで５分間撹拌して、１次懸濁液とした。次いで、ナノマイザーＬＡ−３３型（ナノマイザー社製）にナノマイザープロセッサーＬＤ−５００（ナノマイザー社製）を接続して、一次圧力５ｋｇ／ｃｍ2で１次懸濁液を処理し、２次懸濁液を得た。
【００６７】
この懸濁液を窒素雰囲気下、全体を均一撹拌しながら昇温して、６０℃で５時間重合を行った。更に、１０５℃に昇温して、１時間重合を継続した後、重合を終了した。次いで常温まで冷却し、塩酸を添加して懸濁安定剤としてのピロリン酸マグネシウムを溶解した。次いで、固液分離、水洗浄を繰り返し行った後、７０℃の熱風乾燥機で２４時間乾燥し、架橋（メタ）アクリル酸エステル系着色樹脂粒子を得た。
【００６８】
得られた着色樹脂粒子は、真密度０．９９（ｇ／ｃｍ3）、平均粒子径４．４μｍ、ＣＶ値２３．５％であった。図１に得られた架橋（メタ）アクリル酸エステル系着色樹脂粒子のＴＥＭ像を示す。図１中、黒色部分は顔料が主として存在している部分である。また、シリコーンオイル中での極性は正であり、分散安定性に優れ、粒子の沈殿が若干見られているものの、無色透明な上澄み部分が４０％未満（○）であった。
【００６９】
（実施例３〜７及び比較例１〜４）
実施例３〜７及び比較例１〜４として、モノマー／架橋剤／電子供与基含有化合物／顔料／顔料分散剤の各配合組成を変更した他は、実施例１と同条件とし、得られた着色樹脂粒子の測定と評価を行った。これらの結果について、上述の実施例１及び２とともに表１にまとめて示す。
更に、実施例１における分散安定性の評価結果を示す写真を図２及び図３に示す。図２は分散直後の写真であり、図３は分散後４８時間経過後の写真である。分散液は５０ｍｌメスシリンダーの５０ｍｌの目盛まで入れられている。図３において着色樹脂粒子が沈殿して、上澄み部分が４６．５〜５０ｍｌの目盛部分を占めていることが分かる。
【００７０】
【表１】
0005530883.tif 000002
ＩＳＴＡ：アクリル酸イソステアリル
ＩＯＣＡ：アクリル酸イソオクチル
ＭＭＡ：メタクリル酸メチル
Ｓｔ：スチレン
ＥＧＤＭＡ：エチレングリコールジメタクリレート
ＤＶＢ：ジビニルベンゼン
ＤＥＡＥＭＡ：メタクリル酸ジエチルアミノエチル
４級アンモニウム塩：商品名ＢＯＮＴＲＯＮ  Ｐ−５１（オリエント化学工業社製）
ソルスパース１８０００：顔料分散剤（Ｌｕｂｒｉｚｏｌ社製：ソルスパース１８０００、ポリアミド系、酸価：１ｍｇＫＯＨ／ｇ、重量平均分子量：２６００）
ソルスパース２８０００：顔料分散剤（Ｌｕｂｒｉｚｏｌ社製：ソルスパース２８０００、ポリアミド系、酸価：３０ｍｇＫＯＨ／ｇ、重量平均分子量：４１００）
顔料Ｙ：商品名Ｆａｓｔ  Ｙｅｌｌｏｗ  ７４１６（山陽色素社製）
顔料Ｒ：商品名クロモファインレッド６６０５Ｔ（大日精化工業社製）
顔料Ｂ：商品名Ｃｙａｎｉｎｅ  Ｂｌｕｅ  ＫＲＯ（山陽色素社製）
【００７１】
比較例１〜３の評価は、着色樹脂粒子の真密度が１．０４ｇ／ｃｍ3を超えていたことが原因だと考えられる。また、比較例４は、顔料分散剤を使用していないため、粒子の発色が悪い。
【図１】
0005530883.tif 000003
【図２】
0005530883.tif 000004
【図３】
0005530883.tif 000005